(57)【特許請求の範囲】
【請求項１】
道路や床等の通路等に配置されるものであって、タイル、ブロック等の路面部材主体（１）の表面に、蛍光或いは蓄光性蛍光特性を有する蛍光体を発光材とし、この発光材を硼珪酸ガラス母材に対して３〜５０重量％の割合において混合し、焼成して得られる、該発光材が該母材に包まれた状態にある粒状の発光体（２）を配置して、矢印等の誘導或いは注視用の表示を形成したことを特徴とする発光表示用路面部材。
【請求項２】
表面に凹凸部を有する盲人誘導用の路面部材主体の凸部或いは凹部に、前記発光体（２）を配置してなる請求項１に記載の発光表示用路面部材。
【請求項３】
前記発光材が、アルミン酸塩系蛍光体である請求項１又は請求項２に記載の発光表示用路面部材。
【発明の詳細な説明】
【０００１】
【発明の属する技術分野】
本発明は、自動車用道路、歩行者用通路、地下街、地下道、建物内通路、船舶用通路、階段等において、夜間或いは停電時の暗い状態で路面が表示発光することで安全に歩行又は走行誘導できるタイル、ブロック、テラゾー等の路面部材に関するものである。
【０００２】
【従来の技術】
従来、発光体による路面での誘導方式はなく、近年、災害等の停電時の安全確保のため発光性材料を使用して、避難誘導するものが研究されている。しかしながら、発光性材料はそのままでは加水分解すると共に、耐候性が不良なため一般に塗料にして使用され、発光性材料を樹脂中に混入して板状壁面材として誘導効果の必要な部位に使用され始めている。しかし、樹脂系の発光材料では、耐候性、耐磨耗性に弱く耐久性に劣ることから路面等では使用されていないのが現状であった。
【０００３】
【発明が解決しようとする課題】
そこで本発明は、視線誘導できるよう表面に発光体の表示を形成して夜間或いは停電時の安全行及び避難誘導できる道路、通路、床面等の路面部材を提供するものである。
【０００４】
【課題を解決するための手段】
このため、本発明は、道路や床等の通路等に配置されるものであって、タイル、ブロック等の路面部材主体の表面に、蛍光或いは蓄光性蛍光特性を有する蛍光体を発光材とし、この発光材を硼珪酸ガラス母材に対して３〜５０重量％の割合において混合し、焼成して得られる、該発光材が該母材に包まれた状態にある粒状の発光体を配置して、矢印等の誘導或いは注視用の表示を形成した構成の発光表示用路面部材である。なお、表面に凹凸部を有する盲人誘導用の路面部材主体の凸部或いは凹部に発光体を配置してもよい。
【０００５】
【発明の実施の形態】
以下、本発明の形態例を説明する。図１及び図２に示す矢印表示の板状路面部材は、セメントに一般骨材１０を含有したコンクリート路面部材主体１の表面に発光体２を矢印表示となるよう配置したものであり、一般骨材１０及び発光体２を表面から少し露出させている。
【０００６】
発光体２は、路面部材主体１のコンクリートが硬化する前に表面に配置することによりコンクリート一体固着できるのである。或いは図３のように、路面部材主体１の硬化後、表示部に接着剤３を介して発光体２を固着させるものでもよい。
【０００７】
ここで発光体２の発光材は、蛍光体や蓄光性蛍光体の粉砕体であればよく、硫化物、ハロリン酸塩系、珪酸塩系、タングステン等が使用できるのであるが、発光輝度からアルミン酸塩系が望ましく、無機質体が適切である。また、発光体２は、この発光材に樹脂母材又はセラミック母材を含有させるものである。
【０００８】
その樹脂母材としては、透明度の高い樹脂であればＭＭＡ樹脂、エポキシ樹脂、不飽和ポリエステル等が使用されるがＭＭＡ樹脂が好ましい。また、セラミック母材としては、溶融焼成時に反応性のあるものがあって蛍光材により個々選択しなければならないが、透明度が高く遷移金属酸化物及び重金属の含有量が少なくて融点の低いセラミックスが望ましく、純度の高い硼珪酸ガラス等が好適である。
【０００９】
そして、この母材に対して発光材を３〜５０重量％混合して焼成し、これを粉砕して粒状とした発光体２を形成するものであり、発光材が母材に包まれた状態である。したがって高強度の発光体２とするためには無機質のセラミック母材を使用することがよい。なお、発光材を３重量％以下では所定の発光輝度が得られず、５０重量％以上では機械的又は化学的な耐久性の面で次第に低下することとコストが高くなって採用できないのである。適当な範囲は５〜３５重量％である。
【００１０】
この形態例によると、発光体２が高強度な粒状のため耐磨耗に優れており、夜間及び災害等の停電時等において、発光体２の発光により視線誘導効果が生じるのである。したがって、夜間又は停電時の通行を安全に誘導できるのである。
【００１１】
なお、本発明においては発光体の素材及び大きさは問わず、光の照射を受けて発光特性を発揮する発光材を含有した発光体であればよく、その発光材の含有量も限定されない。また、発光輝度を確保できれば発光体を一般骨材と混合して路面部材の表面に固着してもよく、その割合も適宜である。この一般骨材は、砕石、アルミナ、炭化珪素やエミリー等一般に通常使用されている磁器質体やセラミックス体でもよい。
【００１２】
さらに、路面部材の大きさ、材質も任意であり、ブロック、タイル、各種石材等でもよく、発光体の固着手段も適宜である。なお、発光体による表示は、矢印の他、各種線、分岐線、ドット、円等の視線もしくは避難方向及び位置区分等、単独もしくは組み合わせにより、視線及び避難誘導、停止ライン、侵入禁止ライン等種々の機能をシステム的に表示することができるものである。この表示の一例を図４に示すが、勿論この形態に拘束されるものではない。
【００１３】
【発明の効果】
本発明の請求項１によると、発光体の発光によって夜間及び停電時の通行が安全に誘導されるのである。また請求項２では、凸部に発光体を固着したものでは発光を良好に目視でき、凹部に発光体を固着したものでは発光体の耐磨耗が極めて少ないため耐久性に富むのである。さらに請求項３では、耐久性が優れるのである。
【００１４】
【実施例１】
蓄光性蛍光材として長期残光特性を有するアルミン酸ストロンチウムＳｒＡｌ２Ｏ４に、賦活剤としてユロピウムＥｕを使用し、セラミック母材を用い、該蛍光材を３０重量％と、セラミック母材を７０重量％配合し、８５０゜Ｃで３０分焼成し炉内放冷して無機質セラミック発光体を形成し、これを粒径３．３〜２．０ｍｍに粉砕して粒状の発光体を得た。なお、セラミック母材の組成は、ＳｉＯ２が５２．０重量％、Ａｌ２Ｏ３が５．３重量％、Ｂ２Ｏ３が２５．４重量％、Ｆｅ２Ｏ３が０．０３重量％、ＴｉＯ２が０．０５重量％、ＣａＯが０．３５重量％、Ｋ２Ｏが２．３５重量％、Ｎｇ２Ｏが１１．０重量％、他３．５２重量％である。
【００１５】
また、蛍光材の該アルミン酸ストロンチウムＳｒＡｌ２Ｏ４に、賦活剤としてユロピウムＥｕを使用し、有機系母材を用いた発光体も形成する。該蛍光材を３０重量％と、有機系母材を７０重量％配合したもので、有機系母材はＭＭＡ樹脂を用い、この中にＢＰＯ２．５％を投入し、８０゜Ｃで撹拌重合開始し、粘度上昇開始時点で蛍光材を投入重合により温度上昇と共に、冷却して重合を完結する。これを粒径３．３〜２．０ｍｍに粉砕して発光体を得た。
【００１６】
この二種類の発光体を、夫々単独で或いは混合して、図１のように床材としてのテラゾタイルの表面に矢印標示に配置した。これら発光体の発光輝度の実験を示す。このテラゾタイルを地下道床面に設置し、床面より４ｍの高さに８０Ｗの蛍光灯を２個設置し、４分間照射後消灯して測定した。
【００１７】
これによると、新設時では、蛍光灯の消灯２分後のリン光輝度は無機質系、有機質系の発光体共に優れた発光性を示し、１５〜３０分までは十分なリン光輝度があり、発光表示による緊急時停電時などの避難誘導が可能であり、８時間後でも視認可能であった。
【００１８】
地下道での１年間の実用テスト後、再度同様試験を行った結果、無機質系発光体の場合は新設時と同様に発光輝度が十分であったが、有機質系の発光体の場合は表面の磨耗が進行すると共に、表面が黒化して発光輝度が明瞭に低下した。以上より、無機質系、有機質系の発光体共に発光表示による避難誘導用に使用可能であるが、耐久性の面では無機質系発光体が優れていた。
【００１９】
【実施例２】
実施例１で得られた無機質系発光体をさらに粒径０．５〜０．１５ｍｍの粒状に粉砕して発光体２を得、これをＰＢＯを添加したトップコート用のＭＭＡ樹脂に混合して盲人用誘導タイル５に用いた。なお混合割合は、発光体２が８０重量％、ＭＭＡ樹脂が２０重量％である。図６では、発光体２を誘導タイル５の凸部上面に０．８ｍｍの厚みで塗布し固着したものである。また図７では、発光体２を誘導タイル５の凸部上面に０．８ｍｍの厚みで塗布し固着したものである。
【００２０】
そして、このタイル５を地下道床面に設置し、床面より４ｍの高さに８０Ｗの蛍光灯を２個設置し、４０分間照射後消灯して測定した。消灯後、３０分は十分なリン光輝度を示し、緊急時停電時などにおいて盲人一般人共に発光表示による避難誘導が可能であり、８時間後でも視認可能であった。
【図面の簡単な説明】
【図１】本発明の一形態例を示す斜視図である。
【図２】その拡大縦断面図である。
【図３】接着剤を用いて発光体を固着した拡大縦断面図である。
【図４】表示部の別例を示す斜視図である。
【図５】別形態例を用いる誘導タイルの平面図である。
【図６】その凸部に発光体表示した拡大縦断面図である。
【図７】その凹部に発光体表示した拡大縦断面図である。
【符号の説明】
１    コンクリート路面部材主体
１０  一般骨材
２    発光体
３    接着剤
５    誘導タイル
【図１】
0003580653.tif 000002
【図２】
0003580653.tif 000003
【図３】
0003580653.tif 000004
【図４】
0003580653.tif 000005
【図５】
0003580653.tif 000006
【図６】
0003580653.tif 000007
【図７】
0003580653.tif 000008